(57)【要約】【課題】  コアの断面に複数のテーパー状部分が形成されやすく、このテーパー状部分を考慮してコアの径を設定するので、有効な磁束通過面積を充分に確保できない。また、コアを構成する磁性体が層間で剥離しやすく、コアの横断面方向にクラックが入る。コアの横断面方向にクラックが入った場合、磁束がクラックによって遮断される。そのため、結合係数が小さくなりやすく、特性もばらつく。【解決手段】  誘電体層とコイル用導体パターンを積層して積層体内にコイルが形成され、コイルの巻軸部分にコアが形成される。コアは、コイルの巻軸と平行な方向に延在する孔内に形成されると共に、横断面積の６０％以上が磁性体で満たされる。【選択図】  図１
2005142389.tif 000002
【特許請求の範囲】
【請求項１】
誘電体層とコイル用導体パターンを積層して積層体内にコイルが形成され、該コイルの巻軸部分にコアが形成された積層型電子部品において、該コアは、該コイルの巻軸と平行な方向に延在する孔内に形成されると共に、横断面積の６０％以上を磁性体で満たしたことを特徴とする積層型電子部品。
【請求項２】
誘電体層とコイル用導体パターンを積層して積層体内にコイルが形成され、該コイルの巻軸部分にコアが形成された積層型電子部品において、該コアは、該コイルの巻軸と平行な方向に延在する第１の磁性体と、該第１の磁性体の内側に位置し、該第１の磁性体よりも粗密度な第２の磁性体を備えたことを特徴とする積層型電子部品。
【請求項３】
前記誘電体層に含有するバインダーと前記コアに含有するバインダーは、互いに異なる種類のバインダーが用いられた請求項１又は請求項２に記載の積層型電子部品。
【請求項４】
前記誘電体層が親水性の高いバインダーを含有する誘電体を用いて形成され、前記コアが疎水性の高いバインダーを含有する磁性体を用いて形成された請求項１又は請求項２に記載の積層型電子部品。
【請求項５】
前記誘電体層が疎水性の高いバインダーを含有する誘電体を用いて形成され、前記コアが親水性の高いバインダーを含有する磁性体を用いて形成された請求項１又は請求項２に記載の積層型電子部品。
【請求項６】
誘電体層とコイル用導体パターンを積層して積層体内にコイルが形成される第１の工程、該積層体の該コイルの巻軸部分に孔を形成する第２の工程、該孔内に低粘度磁性体ペーストを注入した後静置し、余剰磁性体ペーストを吸引除去し、該低粘度磁性体ペーストを乾燥させて該孔の壁面に磁性体を形成する第３の工程、該磁性体が形成された孔内に高粘度磁性体ペーストを注入する第４の工程を備えたことを特徴とする積層型電子部品の製造方法。
【請求項７】
親水性の高いバインダーを含有する誘電体ペーストを用いて形成された誘電体層と導体ペーストを用いて形成されたコイル用導体パターンを積層して積層体内にコイルが形成される第１の工程、該積層体の該コイルの巻軸部分に孔を形成する第２の工程、該孔内に疎水性の高いバインダーを含有する低粘度磁性体ペーストを注入した後静置し、余剰磁性体ペーストを吸引除去し、該低粘度磁性体ペーストを乾燥させて該孔の壁面に磁性体を形成する第３の工程、該磁性体が形成された孔内に高粘度磁性体ペーストを注入する第４の工程を備えたことを特徴とする積層型電子部品の製造方法。
【請求項８】
疎水性の高いバインダーを含有する誘電体ペーストを用いて形成された誘電体層と導体ペーストを用いて形成されたコイル用導体パターンを積層して積層体内にコイルが形成される第１の工程、該積層体の該コイルの巻軸部分に孔を形成する第２の工程、該孔内に親水性の高いバインダーを含有する低粘度磁性体ペーストを注入した後静置し、余剰磁性体ペーストを吸引除去し、該低粘度磁性体ペーストを乾燥させて該孔の壁面に磁性体を形成する第３の工程、該磁性体が形成された孔内に高粘度磁性体ペーストを注入する第４の工程を備えたことを特徴とする積層型電子部品の製造方法。
【発明の詳細な説明】
【技術分野】
【０００１】
本発明は、積層チップ型のインダクタ、トランス、コモンモードチョークコイル等の単体部品は元より、ＬＣフィルタ等の複合部品を形成するＬ部或いはＤＣ−ＤＣコンバータ等の他の電子部品を搭載するのに用いられる基板を含む積層型電子部品及びその製造方法に関するものである。
【背景技術】
【０００２】
従来の積層型電子部品に、例えば、図６に示す様に、誘電体層とコイル用導体パターン６２を積層し、誘電体層間のコイル用導体パターンを接続して積層体６５内にコイルが形成されると共に、積層体６５内のコイルの巻軸部分にコア６３が形成されたものがある（例えば、特許文献１を参照。）。この積層体６５の上下には、磁性体層６４が積層されている。
【特許文献１】特開平7-201569号公報
【０００３】
この様な積層型電子部品は、コイルの巻軸部分に貫通孔を形成してこの貫通孔内に磁性体を設けた誘電体シートが用いられ、この誘電体シートの表面にコイル用導体パターンを印刷した後、所定の枚数の誘電体シートを積層することにより製造されている。
【発明の開示】
【発明が解決しようとする課題】
【０００４】
この様に形成された従来の積層型電子部品は、１層ごとに誘電体シートのコイルの巻軸部分と対応する位置に磁性体を設けてこの誘電体シートを積層することにより積層体内にコア６３が形成されているので、図６に示すようにコア６３の断面に複数のテーパー状部分が形成されやすく、このテーパー状部分の寸法を考慮してコアの径を設定する必要があるため有効な磁束通過面積を充分に確保できないという問題があった。また、コア６３を構成する磁性体が層間で剥離しやすく、コア６３の横断面方向にクラックが入るという問題があった。このようにコアの横断面にクラックが入った場合、コイルに流れる電流によって生じる磁束がこのクラックによって遮断されることになる。従って、従来の積層型電子部品は、磁気的な結合係数が小さくなりやすく、特性もばらつくという問題があった。
さらに、従来の積層型電子部品は、積層体内にトランスを形成する場合、コアのテーパー状部分によって磁束が通過する部分とコイル用導体パターンとの間の距離が大きくなりやすく、コイル間の磁気結合が小さくなるという問題があった。
【０００５】
本発明は、コアの断面に複数のテーパー状部分が形成されたり、コアを構成する磁性体が層間で剥離してコアの横断面にクラックが入ったりすることがなく、磁気的な結合係数を大きくできると共に、特性のばらつきを小さくできる積層型電子部品及びその製造方法を提供することを目的とする。
【課題を解決するための手段】
【０００６】
本発明は、誘電体層とコイル用導体パターンを積層して積層体内にコイルが形成され、コイルの巻軸部分にコアが形成された積層型電子部品において、コアが、コイルの巻軸と平行な方向に延在する孔内に形成されると共に、横断面積の６０％以上を磁性体で満たす。また、本発明は、誘電体層とコイル用導体パターンを積層して積層体内にコイルが形成され、コイルの巻軸部分にコアが形成された積層型電子部品において、コアが、コイルの巻軸と平行な方向に延在する第１の磁性体と、第１の磁性体の内側に位置し、第１の磁性体よりも粗密度な第２の磁性体を備える。
また、本発明の積層型電子部品の製造方法は、誘電体層とコイル用導体パターンを積層して積層体内にコイルが形成される第１の工程、積層体のコイルの巻軸部分に孔を形成する第２の工程、孔内に低粘度の磁性体ペーストを注入した後静置し、余剰磁性体ペーストを吸引除去し、低粘度の磁性体ペーストを乾燥させて孔の壁面に磁性体を形成する第３の工程、この磁性体が形成された孔内に高粘度の磁性体ペーストを注入する第４の工程を備える。
【発明の効果】
【０００７】
本発明の積層型電子部品は、コイルの巻軸部分のコアが、コイルの巻軸と平行な方向に延在する孔内に形成されると共に、横断面積の６０％以上を磁性体で満たすので、コアの断面に複数のテーパー状部分が形成されたり、コアを構成する磁性体が層間で剥離してコアの横断面にクラックが入ったりすることがない。また、本発明の積層型電子部品は、コイルの巻軸部分のコアが、コイルの巻軸と平行な方向に延在する第１の磁性体と、第１の磁性体の内側に位置し、第１の磁性体よりも粗密度な第２の磁性体を備えるので、コアの断面に複数のテーパー状部分が形成されたり、コアを構成する磁性体が層間で剥離してコアの横断面にクラックが入ったりすることがない。従って、本発明の積層型電子部品は、磁気的な結合係数を大きくできると共に、特性のばらつきを小さくできる。
また、本発明の積層型電子部品の製造方法は、誘電体層とコイル用導体パターンを積層して積層体内にコイルが形成される第１の工程、積層体のコイルの巻軸部分に孔を形成する第２の工程、孔内に低粘度の磁性体ペーストを注入した後静置し、余剰磁性体ペーストを吸引除去し、低粘度の磁性体ペーストを乾燥させて孔の壁面に磁性体を形成する第３の工程、この磁性体が形成された孔内に高粘度の磁性体ペーストを注入する第４の工程を備えるので、コアの断面に複数のテーパー状部分が形成されたり、コアを構成する磁性体が層間で剥離してコアの横断面にクラックが入ったりすることがない。従って、本発明の積層型電子部品の製造方法は、磁気的な結合係数を大きくできると共に、特性のばらつきを小さくできる。
【発明を実施するための最良の形態】
【０００８】
本発明の積層型電子部品は、まず、誘電体層とコイル用導体パターンを積層し、誘電体層間のコイル用導体パターンを接続して積層体内にコイルが形成される。次に、この積層体のコイルの巻軸部分に貫通孔が形成される。続いて、この貫通孔内に、積層体に含有するバインダーを溶解しないバインダーを含有した低粘度の磁性体ペーストを注入した後静置し、余剰磁性体ペーストを吸引除去し、低粘度の磁性体ペーストを乾燥させて貫通孔の内壁面に磁性体を形成する。さらに、この磁性体が形成された貫通孔内に高粘度の磁性体ペーストを注入する。この様にして、誘電体層とコイル用導体パターンを積層して積層体内にコイルが形成され、このコイルの巻軸部分に、コイルの巻軸と平行な方向に延在する第１の磁性体と、この第１の磁性体の内側に位置し、第１の磁性体よりも粗密度な第２の磁性体を備えたコアが形成された積層型電子部品が形成される。
この様に形成された積層型電子部品は、積層体を形成した後にコイルの巻軸部分に貫通孔が設けられ、この貫通孔内に積層体に含有するバインダーを溶解しないバインダーを含有した低粘度の磁性体ペーストを注入した後静置するので、静置している間に磁性体ペーストの液体成分が貫通孔の内壁面から積層体内に浸透すると共に、貫通孔の内壁面に沈着し、余剰磁性体ペーストを吸引除去して貫通孔の内壁面に沿って残った磁性体ペーストを乾燥させることによりコイルの巻軸と平行な方向に延在する緻密な磁性体が形成される。また、この磁性体が形成された貫通孔内に高粘度の磁性体ペーストを注入することにより、コアの中空部分の割合を小さくしてコアの横断面方向の磁性体の占める割合を大きくすることができる。
従って、本発明の積層型電子部品のコアは、磁束の流れに沿って磁性体が形成されていき、中空部分が存在するとしても磁束の通過量の少ないコアの中心部分においてコアの長さ方向に延在することになる。
【実施例】
【０００９】
以下、本発明の積層型電子部品及びその製造方法を図１乃至図５を参照して説明する。
図１は本発明の積層型電子部品の第１の実施例を示す分解斜視図である。
図１において、１１Ａ〜１１Ｄは誘電体層、１２Ａ〜１２Ｃはコイル用導体パターンである。
誘電体層１１Ａ〜１１Ｄは、親水性の高いバインダー（例えば、水系バインダー）を含有する誘電体ペーストを用いて形成される。
誘電体層１１Ａの表面には、コイル用導体パターン１２Ａが形成される。このコイル用導体パターン１２Ａは、一端が誘電体層１１Ａの端面に引き出される。
誘電体層１１Ｂの表面には、コイル用導体パターン１２Ｂが形成される。このコイル用導体パターン１２Ｂは、一端が誘電体層１１Ｂのスルーホール内の導体を介してコイル用導体パターン１２Ａの他端に接続される。
誘電体層１１Ｃの表面には、コイル用導体パターン１２Ｃが形成される。このコイル用導体パターン１２Ｃは、一端が誘電体層１１Ｃのスルーホール内の導体を介してコイル用導体パターン１２Ｂの他端に接続され、他端が誘電体層１１Ｃの端面に引き出される。
誘電体層１１Ｄは、保護用の誘電体層であり、誘電体層１１Ｃ上に積層されることによりコイル用導体パターン１２Ｃが保護される。
これらの積層体内には、絶縁体層間のコイル用導体パターン１２Ａ〜１２Ｃを螺旋状に接続することによりコイルが形成される。また、この積層体のコイルの巻軸部分には、誘電体層１１Ａ〜１１Ｄを貫通してコア１３が形成される。このコア１３は、疎水性の高いバインダー（例えば、有機溶剤系バインダー）を含有する磁性体ペーストを用いて形成される。また、このコア１３は、コイルの巻軸と平行な方向に延在する緻密な磁性体部分と、この緻密な磁性体部分の内側に位置する粗密な磁性体部分を備える。
この積層体の端面には外部端子が形成される。この外部端子は、積層体の端面に引き出されたコイル用導体パターンと接続される。
【００１０】
この様な積層型電子部品は、以下のようにして形成される。
まず、図２（Ａ）に示す様に、誘電体層とコイル用導体パターン２２Ａ〜２２Ｃを積層し、誘電体層間のコイル用導体パターン２２Ａ〜２２Ｃを螺旋状に接続して積層体２５内にコイルが形成される。この時、積層体２５は、誘電体層表面へのコイル用導体パターンの印刷と、この誘電体層表面全体に親水性の高いバインダー（例えば、水系バインダー）を含有する誘電体ペーストを印刷することによる誘電体層の形成を繰り返すことにより誘電体層とコイル用導体パターンを積層して形成される。また、この積層体２５は、親水性の高いバインダー（例えば、水系バインダー）を含有する誘電体ペーストによって形成された誘電体シートを用い、この誘電体シート上にコイル用導体パターンを印刷した後、所定枚数積層して形成してもよい。
次に、図２（Ｂ）に示す様に、この積層体２５のコイルの巻軸部分に貫通孔Ｈが形成される。この貫通孔Ｈは、パンチャによって積層体２５のコイルの巻軸部分を打ち抜いたり、積層体２５のコイルの巻軸部分にレーザを照射して積層体２５の誘電体を加工することにより形成される。
続いて、図２（Ｃ）に示す様に、この積層体２５の貫通孔内に疎水性の高いバインダー（例えば、有機溶剤系バインダー）を含有する低粘度の磁性体ペーストＰが注入され、所定時間静置される。これにより、貫通孔内に注入された磁性体ペーストＰの液体成分が貫通孔の内壁面から積層体内に浸透すると共に、磁性体ペーストが貫通孔の内壁面に沈着する。この時、積層体２５は、親水性の高いバインダーを含有しているので、磁性体ペーストのバインダーによって溶解することがない。
さらに続いて、積層体２５の貫通孔内の余剰磁性体ペーストを積層体２５の貫通孔の下側から吸引することにより除去し、貫通孔の内壁面に沿って残った磁性体ペーストを乾燥させることにより、図２（Ｄ）に示す様に、コイルの巻軸と平行な方向に延在する磁性体２３Ａが形成される。この磁性体２３Ａは、低粘度の磁性体ペーストを用いて形成されているので、磁性体ペーストの液体成分が積層体２５に吸収されやすく、積層体２５の貫通孔の内壁面に緻密に形成される。
次に、この磁性体２３Ａが形成された貫通孔内に高粘度の磁性体ペーストが注入され、この磁性体ペーストを乾燥させることにより、図２（Ｅ）に示す様に、磁性体２３Ａの内側に磁性体２３Ａよりも粗密度の磁性体２３Ｂが形成される。この磁性体ペーストは、磁性体２３Ａを形成する際に用いられたものよりも粘度が高いもので、バインダーは親水性の高いものでも疎水性の高いものでもよい。
また、この磁性体２３Ｂは、貫通孔内に高粘度の磁性体ペーストの注入、静置、余剰磁性体ペーストの吸引除去、乾燥を複数回繰り返すことによって形成してもよい。
【００１１】
この様に形成された積層型電子部品は、磁束に沿って磁性体が形成されていくので、中空部分ができた場合でも中空部分が磁束の通過量の少ないコアの中心部分においてコアの長さ方向に延在することになり、しかもコアの横断面積の６０％以上を磁性体で満たすことができた。
図３は、コアの横断面方向における中空部分の占める割合によってコイルのインピーダンスがどれくらい変動するかをシュミレーションしたもので、縦軸が特性変動率、横軸がコアの横断面の中空部分の占める割合を示している。図３によれば、コアの横断面方向における中空部分の占める割合が大きくなるに従って特性の変動率が大きくなり、従来の様にコアの横断面方向にクラックが入った場合（すなわち、コアの横断面方向における中空部分の占める割合が１００％）、コアに中空部分がないものの特性の９０％以下にまで劣化する。
本発明の積層型電子部品は、コアの横断面積の６０％以上を磁性体で満たすことができるので、特性の変動を１５％以内に抑制することができる。
【００１２】
図４は、本発明の積層型電子部品の第２の実施例を示す分解斜視図である。
図４において、４１Ａ〜４１Ｆは誘電体層、４４Ａ、４４Ｂは磁性体層である。
誘電体層４１Ａ〜４１Ｄは、親水性の高いバインダー（例えば、水系バインダー）を含有する誘電体ペーストを用いて形成される。また、磁性体層４４Ａ、４４Ｂは、フェライトで形成される。
誘電体層４１Ａの表面には、コイル用導体パターン４２Ａとコイル用導体パターン４２Ｂが形成される。このコイル用導体パターン４２Ａの一端とコイル用導体パターン４２Ｂの一端は、誘電体層４１Ａの同じ端面に引き出される。
誘電体層４１Ｂの表面には、コイル用導体パターン４２Ａとコイル用導体パターン４２Ｂが形成される。このコイル用導体パターン４２Ａとコイル用導体パターン４２Ｂは、誘電体層４１Ｂの表面の中心を原点に互いに点対称になる様にＬ字状に形成される。このコイル用導体パターン４２Ａの一端は、誘電体層４１Ａの表面に形成されたコイル用導体パターン４２Ａの他端に接続される。また、コイル用導体パターン４２Ｂの一端は、誘電体層４１Ａの表面に形成されたコイル用導体パターン４２Ｂの他端に接続される。
誘電体層４１Ｃの表面には、コイル用導体パターン４２Ａとコイル用導体パターン４２Ｂが形成される。このコイル用導体パターン４２Ａとコイル用導体パターン４２Ｂは、誘電体層４１Ｃの表面の中心を原点に互いに点対称になる様にコ字状に形成される。このコイル用導体パターン４２Ａの一端は、誘電体層４１Ｂの表面に形成されたコイル用導体パターン４２Ａの他端に接続される。また、コイル用導体パターン４２Ｂの一端は、誘電体層４１Ｂの表面に形成されたコイル用導体パターン４２Ｂの他端に接続される。
誘電体層４１Ｄの表面には、コイル用導体パターン４２Ａとコイル用導体パターン４２Ｂが形成される。このコイル用導体パターン４２Ａとコイル用導体パターン４２Ｂは、誘電体層４１Ｄの表面の中心を原点に互いに点対称になる様にＬ字状に形成される。このコイル用導体パターン４２Ａの一端は、誘電体層４１Ｃの表面に形成されたコイル用導体パターン４２Ａの他端に接続される。また、コイル用導体パターン４２Ｂの一端は、誘電体層４１Ｃの表面に形成されたコイル用導体パターン４２Ｂの他端に接続される。
誘電体層４１Ｅの表面には、コイル用導体パターン４２Ａとコイル用導体パターン４２Ｂが形成される。このコイル用導体パターン４２Ａの一端とコイル用導体パターン４２Ｂの一端は、誘電体層４１Ｅの同じ端面に引き出される。
誘電体４１Ｆは、誘電体層４１Ｅの表面上に積層される。
これらの積層体内には、誘電体層４１Ａ〜４１Ｅのコイル用導体パターン４１Ａを螺旋状に接続することにより第１のコイルが形成され、誘電体層４１Ａ〜４１Ｅのコイル用導体パターン４１Ｂを螺旋状に接続することにより第２のコイルが形成される。また、この積層体の２つのコイルの共通の巻軸部分には誘電体層４１Ａ〜４１Ｆを貫通してコア４３が形成されると共に、この積層体の上下には磁性体層４４Ａ、４４Ｂが積層される。このコア４３は、疎水性の高いバインダー（例えば、有機溶剤系バインダー）を含有する磁性体ペーストを用いて各誘電体層のコイル用導体パターンに接触しない様に間隔を空けて形成される。また、このコア４３は、コイルの巻軸と平行な方向に延在する緻密な磁性体部分と、この緻密な磁性体部分の内側に位置する粗密な磁性体部分を備え、コアの上端が磁性体層４４Ｂと接触し、コアの下端が磁性体層４４Ａに接触する。
この積層体の端面には外部端子が形成される。この外部端子は、積層体の端面に引き出されたコイル用導体パターンと接続される。
この様な積層型電子部品は、トランスやコモンモードチョークとして用いられる。
【００１３】
この様な積層型電子部品は、以下のようにして形成される。
まず、図５（Ａ）に示す様に、誘電体層とコイル用導体パターン４２Ａ、４２Ｂを積層し、誘電体層間のコイル用導体パターン４２Ａ、４２Ｂをそれぞれ螺旋状に接続して積層体４５内に２つのコイルが形成される。この時、積層体４５は、誘電体層表面へのコイル用導体パターンの印刷と、この誘電体層表面全体に親水性の高いバインダー（例えば、水系バインダー）を含有する誘電体ペーストを印刷することによる誘電体層の形成を繰り返すことにより誘電体層とコイル用導体パターンを積層して形成される。また、この積層体４５は、親水性の高いバインダー（例えば、水系バインダー）を含有する誘電体ペーストによって形成された誘電体シートを用い、この誘電体シート上にコイル用導体パターンを印刷した後、所定枚数積層して形成してもよい。
次に、図５（Ｂ）に示す様に、この積層体４５のコイルの巻軸部分にパンチャやレーザを用いて貫通孔Ｈが形成される。この貫通孔Ｈをレーザを用いて形成する場合は、積層体４５のコイルの巻軸部分にレーザを照射して積層体４５の誘電体を加工することにより形成される。
続いて、図５（Ｃ）に示す様に、この積層体４５の貫通孔内に疎水性の高いバインダー（例えば、有機溶剤系バインダー）を含有する低粘度の磁性体ペーストＰが注入され、所定時間静置される。この磁性体ペーストＰは、液体成分が貫通孔の内壁面から積層体内に浸透すると共に、貫通孔の内壁面に沈着する。この時、積層体４５は、親水性の高いバインダーを含有しているので、磁性体ペーストのバインダーによって溶解することがない。
さらに続いて、積層体４５の貫通孔内の余剰磁性体ペーストを積層体４５の貫通孔の下側から吸引、除去し、貫通孔の内壁面に沿って残った磁性体ペーストを乾燥させることにより、図５（Ｄ）に示す様に、コイルの巻軸と平行な方向に延在する磁性体４３Ａが形成される。この磁性体４３Ａは、積層体４５の貫通孔の内壁面に緻密に形成される。
次に、この貫通孔内に高粘度の磁性体ペーストを注入し、乾燥させることにより、図５（Ｅ）に示す様に、磁性体４３Ａの内側に磁性体４３Ａよりも粗密度の磁性体４３Ｂが形成される。
さらに、この積層体４５の上面に磁性体層４４Ｂが積層され、この積層体４５の下面に磁性体層４４Ａが積層され、圧着・接合されて一体化される。
【００１４】
以上、本発明の積層型電子部品の実施例を述べたが、本発明はこれらの実施例に限定されるものではない。例えば、実施例では単体部品の場合を説明したが、積層体内にコンデンサを内蔵させてＬＣフィルタ等の回路を形成してもよい。また、本発明の積層型電子部品は、ＤＣ−ＤＣコンバータ等の他の電子部品を搭載するのに用いられる基板を構成してもよい。
【図面の簡単な説明】
【００１５】
【図１】本発明の積層型電子部品の第１の実施例を示す分解斜視図である。
【図２】本発明の積層型電子部品の製造方法を説明する断面図である。
【図３】積層型電子部品の特性図である。
【図４】本発明の積層型電子部品の第２の実施例を示す分解斜視図である。
【図５】本発明の積層型電子部品の製造方法を説明する断面図である。
【図６】従来の積層型電子部品の断面図である。
【符号の説明】
【００１６】
１１Ａ〜１１Ｄ  誘電体層
１２Ａ〜１２Ｃ  コイル用導体パターン
【図１】
2005142389.tif 000003
【図２】
2005142389.tif 000004
【図３】
2005142389.tif 000005
【図４】
2005142389.tif 000006
【図５】
2005142389.tif 000007
【図６】
2005142389.tif 000008